(57)【要約】【課題】表面の欠陥が、幅２５μｍ以下の配線を有するフレキシブル配線板に使用された場合でも問題が生じないように制御された二層めっき基板と、この二層めっき基板を簡便且つ効果的に製造する二層めっき基板の製造方法の提供。【解決手段】絶縁性フィルム表面に導電性薄膜層を介して膜厚１０μｍ以下の銅めっき皮膜を有する二層めっき基板であって、前記銅めっき皮膜は、絶縁性フィルム表面側から第一層銅めっき膜、中間層の第二層銅めっき膜、最外層の第三層銅めっき膜の順に積層する三層構造を有し、且つ前記銅めっき皮膜の表面上に存在する直径５μｍ以上（又は基部面積が１９．６μｍ２以上）の凸状欠陥の数と凹状欠陥の数との和が前記銅めっき皮膜の表面５０ｍｍ角当たり２４個（又は０．９６個／ｃｍ２）以下であることを特徴とする二層めっき基板。【選択図】  図１
2010205799.tif 000002
【特許請求の範囲】
【請求項１】
絶縁性フィルム表面に導電性薄膜層を介して膜厚１０μｍ以下の銅めっき皮膜を有する二層めっき基板であって、
前記銅めっき皮膜は、絶縁性フィルム表面側から第一層銅めっき膜、中間層の第二層銅めっき膜、最外層の第三層銅めっき膜の順に積層する三層構造を有し、且つ前記銅めっき皮膜の表面上に存在する直径５μｍ以上（又は欠陥基部面積が１９．６μｍ２以上）の凸状欠陥の数と凹状欠陥の数との和が前記銅めっき皮膜の表面５０ｍｍ角当たり２４個（又は０．９６個／ｃｍ２）以下であることを特徴とする二層めっき基板。
【請求項２】
絶縁性フィルム表面に導電性薄膜層を介して膜厚１０μｍ以下の銅めっき皮膜を有する二層めっき基板であって、
前記銅めっき皮膜は、絶縁性フィルム表面側から第一層銅めっき膜、中間層の第二層銅めっき膜、最外層の第三層銅めっき膜の順に積層する三層構造を有し、
前記第一層銅めっき膜が、前記膜の表面に凹状欠陥を有する銅めっき膜、
前記第二層銅めっき膜が、前記膜の表面に凸状欠陥を有する銅めっき膜、
前記第三層銅めっき膜が、前記銅めっき皮膜の表面を形成し、且つ前記銅めっき皮膜の表面に存在する直径５μｍ以上（又は欠陥基部面積が１９．６μｍ２以上）の凸状欠陥の数と凹状欠陥の数との和が前記銅めっき皮膜の表面５０ｍｍ角当たり２４個（又は０．９６個／ｃｍ２）以下であることを特徴とする二層めっき基板。
【請求項３】
前記第二層銅めっき膜が、前記第一層銅めっき膜の形成時の１／４〜１／３の電流密度を用いる電解銅めっきにより形成される銅めっき膜、
且つ前記第三層銅めっき膜が、前記第二層銅めっき膜の形成時より高い電流密度を用いる電解銅めっきにより形成される銅めっき膜である請求項１又は２記載の二層めっき基板。
【請求項４】
前記第一層銅めっき膜が、２．０〜１０．００Ａ／ｄｍ２の電流密度を用いる電解銅めっきにより形成される銅めっき膜である請求項１から３のいずれかに記載の二層めっき基板。
【請求項５】
前記第一層銅めっき膜及び前記第三層銅めっき膜が、略同じ電流密度を用いる電解銅めっきにより形成される銅めっき膜である請求項１から４のいずれかに記載の二層めっき基板。
【請求項６】
前記第一層銅めっき膜の膜厚が１μｍ以上、８．５μｍ以下、前記第二層銅めっき膜の膜厚が０．５μｍ以上、３μｍ以下、前記第三層銅めっき膜の膜厚が１μｍ以上、８．５μｍ以下、前記銅めっき皮膜の皮膜厚が２．５μｍ以上、１０μｍ以下である請求項１から５のいずれかに記載の二層めっき基板。
【請求項７】
請求項１から６のいずれかに記載の二層めっき基板の製造方法であって、
添加剤に少なくともブライトナーとレベラーとを含む電解銅めっき液を用い、
被めっき面に前記電解銅めっき液の残置状態を維持しながら銅めっき膜を形成して三層構造からなる銅めっき皮膜を設けることを特徴とする二層めっき基板の製造方法。
【請求項８】
添加剤に少なくともブライトナーとレベラーとを含む電解銅めっき液を用い、
導電性が付与された表面を有する絶縁性フィルム基板の前記表面に、凹状欠陥を表面に有する第一層銅めっき膜の形成、
次いで、前記第一層銅めっき膜の膜表面に前記電解銅めっき液が残置する状態で、凸状欠陥を表面に有する第二層銅めっき膜の形成、
次いで、前記第二層銅めっき膜の膜表面に前記電解銅めっき液が残置する状態で、第三層銅めっき膜を形成することにより、
導電性が付与された表面を有する絶縁性フィルム基板の前記表面に膜厚２．５μｍ以上、１０μｍ以下の銅めっき皮膜を設ける請求項７記載の二層めっき基板の製造方法。
【請求項９】
添加剤に少なくともブライトナーとレベラーとを含む電解銅めっき液を用い、
前記電解銅めっき液の電解めっき可能電流密度範囲の高電流密度側で選択される電流密度Ｉ１を用いて膜厚ｔ１の第一層銅めっき膜を形成し、
次いで連続してＩ１／４〜Ｉ１／３の範囲の電流密度Ｉ２を用いて膜厚ｔ２の第二層銅めっき膜を前記第一層銅めっき膜面上に形成し、
次いで連続して前記第二層銅めっき膜面上に前記電流密度Ｉ２より高い電流密度Ｉ３を用いて第三層銅めっき膜を形成する請求項８記載の二層めっき基板の製造方法。
【請求項１０】
前記電流密度Ｉ１が、２．０〜１０．００Ａ／ｄｍ２である請求項９記載の二層めっき基板の製造方法。
【発明の詳細な説明】
【技術分野】
【０００１】
本発明は、高密度配線部を有するフレキシブル配線板に使用される極薄の銅めっき皮膜を有する二層めっき基板、及びその製造方法に関するものである。
【背景技術】
【０００２】
近年、通信及び民生用の電子機器の小型化、軽量化、高密度化に伴いフレキシブル配線板の採用が顕著になってきている。このフレキシブル配線板は、その可撓性から繰り返しの屈曲に耐えるため、狭い空間への立体的で高密度な実装を可能とすることから、電子機器への配線、ケーブル、あるいはコネクター機能を付与した複合部品としての用途が拡大しつつある。
【０００３】
このようなフレキシブル配線板には、一般にフレキシブル銅張り積層板が使用されている。このフレキシブル銅張り積層板は、ポリイミド樹脂などの非導電性基材表面に接着剤層を介して銅箔を貼り合わせたいわゆる三層基板と、非導電性基材表面に接着剤を用いずに導電層としての銅層を設けた二層基板とがある。
この二層基板は、銅箔表面にポリアミド樹脂を塗布し、乾燥し、熱硬化させてポリアミド樹脂をポリイミド樹脂にして製造されるものと、非導電性基材表面に乾式めっき法、あるいは無電解めっき法により導電性を有する極薄のシード層を設け、そのシード層を介して非導電性基材上に電気銅めっき法により導電層としての銅層を設けて形成するものとがあり、後者を二層めっき基板と称している。
【０００４】
ところで、近年の電子機器の小型化、軽量化、高密度化の要求は強く、その要求を満たすためにはフレキシブル配線板の配線部の配線幅を２５μｍ以下、その配線間隔も２５μｍ以下とすることが求められるようになってきている。こうした要求を満たすためには、使用するフレキシブル銅張り積層板の導電層の厚みは１０μｍ以下であることが必要とされ、このような要求に対しては二層めっき基板が適しているといわれている。
【０００５】
しかし、二層めっき基板では、１０μｍ以下の導電層である銅層を電気銅めっき法により形成するため、導電層表面に凸状や凹状の欠陥が生じやすい。このような欠陥が生じる理由として、電気銅めっき法では均一で平滑な表面を有する銅めっき層を得るためにレベラーやブライトナー等の添加剤を含む銅めっき液を用い、添加剤の効果が最も発揮される電流密度や電解液温度、電解液循環量といった適正電解条件下でめっきを施すが、通常、これらの添加剤がその効果を発揮し、平滑な電着面を構成するようになるためには、少なくとも１０数ミクロンの電着厚みが必要とされることから起こるものと考えられている。
【０００６】
このような導電層表面に大きな凸状や凹状の欠陥を有する二層めっき基板を用いて幅２５μｍ以下の配線部を有するフレキシブル配線板を作成すると、得られる配線部に欠陥や突起が発生し、製品として採用できないことになる。従って、導電層の厚みが１０μｍ以下の二層めっき基板では、凸状や凹状の欠陥が少なく、存在しても小さなものであることが望まれている。
【０００７】
こうした課題を解決する適用可能と考えられる方法として特許文献１記載の方法が挙げられる。
この方法は、ニッケルなどの銅層密着用下地金属層とその上層の薄い銅層から構成される金属層を絶縁体表面に形成したフレキシブル基板（二層めっき基板）の金属表面全体に無電解めっき用触媒を付与し、次いで無電解めっき法によって厚さ０．０１μｍ以上の無電解銅めっき皮膜を前記金属層表面に形成するものである。これにより、銅箔や接着剤を使用せずに、５μｍ程度の厚さの銅導体層を形成する工程からなるピンホールの無いフレキシブル基板（二層めっき基板）を得ることが可能としている。
【０００８】
また、特許文献２は、基材の表面の少なくとも一部に、銅めっきを施す方法で、硫酸および硫酸銅を含む予備めっき液を用いた電気めっきにより、基材に予備めっき処理を施す工程と、予備めっき処理を施した基材に、本めっき処理を施す工程とを有し、かつ、予備めっき液から、硫酸銅五水和物を除いた組成の溶液に対する、硫酸銅五水和物の溶解度をＣＳ［ｇ／リットル］としたとき、予備めっき液中における銅の濃度が０．６×（６４／２５０）×ＣＳ［ｇ／リットル］以上とする銅めっき方法が開示されている。
なお、この特許文献２には、本めっき処理に用いる本めっき液中における銅の濃度は、特に限定されないが、１５〜３０［ｇ／リットル］、硫酸の濃度は、特に限定されないが、１７５〜２００［ｇ／リットル］であるのが好ましいとしている。このような条件下で、厚み０．０１〜０．５［μｍ］で、ボイド等の欠陥の少ないめっき製品を提供することが記載されている。
【先行技術文献】
【特許文献】
【０００９】
【特許文献１】特開平８−１３９４４８号公報
【特許文献２】特開２００３−１２９２８５号公報
【発明の概要】
【発明が解決しようとする課題】
【００１０】
しかしながら、特許文献１記載の発明では、電解銅めっきを施した後に無電解銅めっきを施すため、多くの設備が必要とされ、工程が複雑になるという問題がある。また、特許文献２記載の方法では、組成や成分が異なる二種類のめっき液を用いるため、特許文献１記載の発明と同様に多くの設備が必要とされ、工程が煩雑になるという問題があり、高い設備効率を維持し、かつ高生産性を確保しなければならない実産業では容易に実施し難いという問題がある。
【００１１】
本発明は、このような問題点を解決するためになされたもので、絶縁性フィルムの表面に厚み１０μｍ以下の導電層である銅めっき層が設けられ、その表面は、凸状や凹状の欠陥が幅２５μｍの配線を形成しても問題を生じない程度に制御された二層めっき基板と、簡便かつ効果的に高生産性を維持しつつ、この二層めっき基板を製造する二層めっき基板の製造方法の提供を目的とする。
【課題を解決するための手段】
【００１２】
本発明の第１の発明は、絶縁性フィルム表面に導電性薄膜層を介して膜厚１０μｍ以下の銅めっき皮膜を有する二層めっき基板であって、その銅めっき皮膜は絶縁性フィルム表面側から第一層銅めっき膜、中間層の第二層銅めっき膜、最外層の第三層銅めっき膜の順に積層する三層構造を有し、且つ銅めっき皮膜の表面上に存在する直径５μｍ以上（又は欠陥基部面積が１９．６μｍ２以上）の凸状欠陥の数と凹状欠陥の数との和が銅めっき皮膜の表面５０ｍｍ角当たり２４個（又は０．９６個／ｃｍ２）以下である二層めっき基板である。
【００１３】
本発明の第２の発明は、絶縁性フィルム表面に導電性薄膜層を介して膜厚１０μｍ以下の銅めっき皮膜を有する二層めっき基板であって、その銅めっき皮膜は絶縁性フィルム表面側から第一層銅めっき膜、中間層の第二層銅めっき膜、最外層の第三層銅めっき膜の順に積層する三層構造を有し、この第一層銅めっき膜が、その膜の表面に凹状欠陥を有する銅めっき膜、その第二層銅めっき膜が、その膜の表面に凸状欠陥を有する銅めっき膜、その第三層銅めっき膜が、その銅めっき皮膜の表面を形成し且つ銅めっき皮膜の表面に存在する直径５μｍ以上（又は欠陥基部面積が１９．６μｍ２以上）の凸状欠陥の数と凹状欠陥の数との和が前記銅めっき皮膜の表面５０ｍｍ角当たり２４個（又は０．９６個／ｃｍ２）以下である二層めっき基板である。
【００１４】
本発明の第３の発明は、第１、第２の発明において、さらに第二層銅めっき膜が、第一層銅めっき膜の形成時の１／４〜１／３の電流密度を用いる電解銅めっきにより形成される銅めっき膜、且つ第三層銅めっき膜が、第二層銅めっき膜の形成時より高い電流密度を用いる電解銅めっきにより形成される銅めっき膜であることを特徴とするものである。
【００１５】
本発明の第４の発明は、第１〜第３の発明において、第一層銅めっき膜が２．０〜１０．００Ａ／ｄｍ２の電流密度を用いる電解銅めっきにより形成される銅めっき膜であることを特徴とするものである。
【００１６】
本発明の第５の発明は、第１〜第４の発明において、さらに第一層銅めっき膜及び第三層銅めっき膜が、略同じ電流密度を用いる電解銅めっきにより形成される銅めっき膜であることを特徴とするものである。
【００１７】
本発明の第６の発明は、第１〜第５の発明において、さらに第一層銅めっき膜の膜厚が１μｍ以上、８．５μｍ以下、第二層銅めっき膜の膜厚が０．５μｍ以上、３μｍ以下、第三層銅めっき膜の膜厚が１μｍ以上、８．５μｍ以下、銅めっき皮膜の皮膜厚が２．５μｍ以上、１０μｍ以下であることを特徴とするものである。
【００１８】
本発明の第７の発明は、本発明の第１〜第６の発明に係る二層めっき基板におけるその製造方法で、添加剤に少なくともブライトナーとレベラーとを含む電解銅めっき液を用い、被めっき面に電解銅めっき液の残置状態を維持しながら銅めっき膜を形成して三層構造からなる銅めっき皮膜を設けることを特徴とする二層めっき基板の製造方法である。
【００１９】
本発明の第８の発明は、前記二層めっき基板の製造方法において、添加剤に少なくともブライトナーとレベラーとを含む電解銅めっき液を用い、導電性が付与された表面を有する絶縁性フィルム基板の表面に、凹状欠陥を表面に有する第一層銅めっき膜の形成、次いで、その第一層銅めっき膜の膜表面に電解銅めっき液が残置する状態で、凸状欠陥を表面に有する第二層銅めっき膜の形成、次いで、その第二層銅めっき膜の膜表面に電解銅めっき液が残置する状態で、第三層銅めっき膜を形成することにより、導電性が付与された表面を有する絶縁性フィルム基板の表面に膜厚２．５μｍ以上、１０μｍ以下の銅めっき皮膜を設けることを特徴とするものである。
【００２０】
本発明の第９の発明は、さらに添加剤に少なくともブライトナーとレベラーとを含む電解銅めっき液を用い、電解銅めっき液の電解めっき可能電流密度範囲の高電流密度側で選択される電流密度Ｉ１を用いて膜厚ｔ１の第一層銅めっき膜を形成し、次いで連続してＩ１／４〜Ｉ１／３の範囲の電流密度Ｉ２を用いて膜厚ｔ２の第二層銅めっき膜を第一層銅めっき膜表面上に形成し、次いで連続して前記第二層銅めっき膜表面上に電流密度Ｉ２より高い電流密度Ｉ３を用いて第三層銅めっき膜を形成することを特徴とするものである。
【００２１】
本発明の第１０の発明は、さらに電流密度Ｉ１が、２．０〜１０．００Ａ／ｄｍ２であることを特徴とするものである。
【発明の効果】
【００２２】
本発明の二層めっき基板は、三層構造を有する銅めっき皮膜を有し、銅めっき皮膜全体の膜厚が１０μｍ以下であるにもかかわらず、銅めっき皮膜表面に出現する直径５μｍ以上の凸状欠陥と凹状欠陥の数の和が、銅めっき皮膜表面５０ｍｍ角当たり２４個以下と極めて少ないものであり、このような二層めっき基板は、幅２５μｍ以下の配線を有するフレキシブル配線板に好適であり、そのフレキシブル配線板の製造の収率向上に大きく寄与するものである。
【００２３】
さらに、本発明の二層めっき基板の製造方法によれば、二層めっき基板の銅めっき皮膜表面に出現する直径５μｍ以上の凸状欠陥と凹状欠陥の数の和が、銅めっき皮膜表面５０ｍｍ角当たり２４個以下と極めて少なく、幅２５μｍ以下の配線を有するフレキシブル配線板に好適な二層めっき基板を確実、且つ簡単に、そして生産性を低下させることなく提供するものである。
【図面の簡単な説明】
【００２４】
【図１】本発明に係る二層めっき基板を説明する断面図で、（ａ）は本発明の二層めっき基板、（ｂ）は銅めっき皮膜の中間に低電流密度層を有しない従来の二層めっき基板である。
【図２】電解銅めっき時における電流密度と凹凸状欠陥発生数との関係を示す図である。
【発明を実施するための形態】
【００２５】
図１を用いて本発明の二層めっき基板を説明する。
図１（ａ）は本発明の二層めっき基板の断面図を示すもので、図１（ｂ）は従来の二層めっき基板の断面図を示したものである。
図１において、１０、１１は二層めっき基板、１はフィルム状基材で、一般にポリイミドフィルムを用いる。１ａはフィルム基材に導電性を付与する銅シード層、２は三層構造の銅めっき皮膜で、２ａは第一層銅めっき膜、２ｂは第二層銅めっき層、２ｃは第三層銅めっき膜、５は従来の一層からなる銅めっき皮膜である。
【００２６】
ここで、図１（ｂ）の符号５に示す銅めっき皮膜は、電流密度を変化させることなく形成された一層からなる銅めっき皮膜であり、この銅めっき皮膜５は図１（ａ）の銅めっき皮膜２に対応するが、本発明と異なり、一定の電流密度で最後まで銅めっきが行われるため、得られた銅めっき皮膜５の断面は図１（ｂ）のように一層となっている。
【００２７】
しかし、本発明では、銅めっき皮膜２を三層構造とし、中間層となる第二層銅めっき膜２ｂを形成する際、第一層銅めっき膜２ａに形成に用いる電流密度の１／４〜１／３の電流密度を用いて形成する。また第三層銅めっき膜２ｃは、第二層銅めっき膜２ｂを設ける際の電流密度より高い電流密度、好ましくは第一層銅めっき膜２ａを設ける際の電流密度と同程度の電流密度を用いて形成する。従って、得られた銅めっき皮膜２の断面は、図１（ａ）に示されるように三層構造を有するものとなる。
【００２８】
このように三層構造となるのは、一般に高電流密度で銅めっきを施すと銅めっき皮膜の成長速度は大きくなり、電着面で形成される銅結晶粒子は大きくなる。一方、低電流密度で銅めっきを施すと、電着面で形成される銅結晶粒子は小さくなり、相対的に緻密な銅めっき皮膜が形成される。このことから、第一層銅めっき膜２ａ、第二層銅めっき膜２ｂ及び第三層銅めっき膜２ｃとでは、電流密度の違いから電着銅の結晶粒径の大きさが異なり、得られる銅めっき皮膜２の断面は図１（ａ）のような層構造となるものである。
【００２９】
一般に電解銅めっきを施す場合、用いる銅電解液の組成により、使用できる電流密度範囲が概ね決まるが、その電流密度範囲内において得られる表面状態が異なることを本発明者は見出したもので、即ち、図２に示す銅めっき皮膜表面に発生する凸状欠陥の数及び凹状欠陥の数と電流密度との関係である。
【００３０】
図２から、電解めっき可能電流密度範囲の高電流密度側では、凹状欠陥の数が大きく増えていき、ある電流密度で極大を迎え、その後減少する。一方、凸状欠陥の数は、低電流密度側で急激に、その数を増加させることが見てとれる。
このような凸状欠陥、凹状欠陥の数が電流密度によって大きく影響を受けるのは、低電流密度領域では電解めっき液中に添加されているブライトナーの効果が強く発現し凹状欠陥が抑制されるが、レベラーの効果が弱いため凸状欠陥が優勢の皮膜として成長する。一方、高電流密度領域ではめっき液中に添加されているレベラーの効果が強く発現し凸状欠陥が抑制されるがブライトナーの効果が弱いため凹状欠陥が優勢の皮膜として成長するからである。
【００３１】
本発明では、銅めっき皮膜を三層構造とし、その絶縁性フィルム表面側に設けられる第一層銅めっき膜を、三層構造の各層銅めっき膜の形成に用いられる電流密度においては相対的に高い電流密度で形成することで、その膜表面に凹状欠陥を優先的に発生させる。次いで第一層銅めっき膜形成時の電流密度の１／４〜１／３の電流密度領域で、凸状欠陥が優勢になるような電流密度により第二層銅めっき膜を積層する。次いで、第二層銅めっき膜形成時の電流密度より高く、凹状欠陥が優勢な電流密度領域で第三層銅めっき膜を積層する。このような手順を経て三層構造が設けられることにより、銅めっき皮膜の表面の凸状欠陥及び凹状欠陥は、その数を大きく減少させる。
【００３２】
本発明の二層めっき基板は、銅めっき皮膜の膜厚が１０μｍ以下であるにもかかわらず、銅めっき皮膜の表面に出現する直径５μｍ以上の凸状欠陥の数と凹状欠陥の数との和が、表面５０ｍｍ角当たり２４個以下である。
ここで、凸状欠陥及び凹状欠陥のサイズを直径５μｍ以上（又は欠陥基部面積が１９．６μｍ２以上）と規定した理由は、配線加工上障害となる欠陥直径および実体顕微鏡を用いて検出できる欠陥直径が５μｍ以上であることによるものである。
なお、欠陥基部面積とは、銅めっき皮膜表面に平行な面への凹状欠陥或いは凸状欠陥を投影した時の投影面積である。
【００３３】
この大きさの欠陥の数が表面５０ｍｍ角当たり２４個を越えて多くなると、二層めっき基板を配線幅２５μｍのフレキシブル配線板に用いた場合、配線の形成時に銅めっき皮膜の断線や剥がれなどが生じやすく、またフレキシブル配線板の利用時に配線の断線やフレキシブル配線板自体の破断などの不良を引き起こす恐れがあるためである。望ましくは、１５個以下、より望ましくは１０個以下とすることで製品収率の向上に寄与できる。
【００３４】
さらに、三層構造の銅めっき被膜を構成する各層の膜厚は、厳密には用いる電解めっき液中のブライトナーやレベラーの種類や濃度により異なるが、第二層銅めっき膜の膜厚は０．５〜３μｍである。
この第二層銅めっき膜の膜厚範囲は、これ以上薄くしても厚くしても本発明の効果である欠陥抑制効果が発現し難くなるためである。
【００３５】
一方、第一層銅めっき膜および第三層銅めっき膜は、第二層銅めっき膜よりも厚くすることが好ましく、その膜厚は各々１〜８．５μｍである。
第一層銅めっき膜及び第三層銅めっき膜の膜厚をそれぞれ１〜８.５μｍとしたのは、それらの膜厚が１μｍ未満或いは８.５μｍを超えると、第二層銅めっき膜で抑制すべき欠陥が小さ過ぎたり大き過ぎたりすることにより、第二層銅めっき膜が連続して形成されて介在することによる欠陥抑制効果が発現し難くなるためである。
【００３６】
特に、第一層銅めっき膜及び第三層銅めっき膜の膜厚が、各々２．５〜４．５μｍの範囲において、第一層銅めっき膜および第三層銅めっき膜が同じ厚み、若しくは第三層銅めっき膜の膜厚を第一層銅めっき膜より薄くすると、より良好な欠陥抑制効果を示し、めっき膜の制御性も良い。なお、第三層銅めっき膜形成時の電流密度を第一層形成時と同一とすることで、めっき膜の制御性はより良好になる。
【００３７】
この欠陥抑制効果は、第一層銅めっき膜及び第三層銅めっき膜が高電流密度で膜形成されるために、添加剤のレベラー効果が強く発現し凸状欠陥の発生は抑制されるが、ブライトナー効果が弱いため凹状欠陥が優勢となり成長する。第二層銅めっき膜は第一層銅めっき膜より低い電流密度で銅めっきが施されるため、ブライトナー効果が強く発現し凹状欠陥の発生は抑制され、レベラー効果が弱いため凸状欠陥が優勢となり成長する。これらの欠陥生成の特性を組み合わせることで凸状欠陥及び凹状欠陥の発生を抑制するものである。
【００３８】
即ち、第一層銅めっき膜は、その形成時に生産性を考慮し高い電流密度で銅めっき膜を形成するため凹状欠陥優勢の皮膜となる。続けて第二層銅めっき膜を低い電流密度で形成すると、その凹状欠陥は抑制され、第二層銅めっき膜表面は凸状欠陥の発生が優勢となる。さらにその面上に第三層銅めっき膜を高い電流密度で形成すると、第二層銅めっき膜表面の凸状欠陥の発生は抑制され、第三層銅めっき膜表面に発生する凹状欠陥の深さは浅くなることによるものである。
なお、本発明において、銅めっき皮膜を三層構造としたのは、これを超えて層数を増やすことは、かえって凸条欠陥と凹条欠陥の発生を抑制するのに困難となるからである。
【００３９】
第一層銅めっき膜および第三層銅めっき膜形成時の電流密度Ｉ１、Ｉ３をそれぞれ同一とし、かつ２.０〜１０.０Ａ／ｄｍ２の範囲として、第二層銅めっき膜形成時の電流密度Ｉ２を第一層銅めっき膜形成時の電流密度Ｉ１の１／４〜１／３と限定したのは以下の理由による。
【００４０】
第一層銅めっき膜及び第三層銅めっき膜を設ける際の電流密度Ｉ１、Ｉ３をそれぞれ同一の２.０〜１０.０Ａ／ｄｍ２としたのは、２.０Ａ／ｄｍ２未満では、めっき成長速度が遅くなり二層めっき基板の生産性が低下すること、および凸状欠陥が多発する傾向があり、第二層銅めっき膜形成時の電流密度Ｉ２を第一層銅めっき膜形成時の電流密度Ｉ１の１／４〜１／３の電流密度としても、得られる二層めっき基板の表面の凸状欠陥と凹状欠陥との低減効果が発現しないためである。他方、１０.０Ａ／ｄｍ2を超えると、簡便に使用できる一般的な電解銅めっき液の給電能力限界外となり正常な銅めっき皮膜が得られない。
【００４１】
さらに第二層銅めっき膜を設ける際の電流密度Ｉ２を、第一層銅めっき膜を設ける際の電流密度Ｉ１の１／４〜１／３とするのは、電流密度Ｉ２が電流密度Ｉ１の１／３より大きい場合および１／４より小さいときには、期待する欠陥抑制効果が得られないためである。
【００４２】
次に、長尺の二層めっき基板の製造例を用いて本発明の製造方法を説明する。
本例では長尺のシート状絶縁性フィルムを供給するフィルム供給装置と、銅めっき皮膜が設けられた二層めっき基板をリールに巻き取る基板巻き取り装置と、これらの間に設けられる、銅めっき皮膜を形成する表面処理装置から構成される連続走行めっき装置を用いる。
表面処理装置は、添加剤に少なくともブライトナーとレベラーとを含む電解銅めっき液を貯留し、三層の銅めっき膜を形成するための３種類の電流密度の電流を供給する３区分された電極が順に備えられている表面処理槽を備え、その表面処理槽内をシート状の絶縁性フィルムを連続走行させながら導電性が付与された表面（導電面と称す）を有する絶縁性フィルムの導電面に三層構造からなる膜厚２．５μｍ以上、１０μｍ以下の銅めっき皮膜を電解銅めっきにより形成するものである。
【００４３】
その三層構造の銅めっき皮膜を形成する電解銅めっきは、電解銅めっき液の電解めっき可能電流密度範囲の高電流密度側で選択される電流密度Ｉ１を用いて膜厚ｔ１の第一層銅めっき膜を形成し、次いで連続してＩ１／４〜Ｉ１／３の範囲の電流密度Ｉ２を用いて膜厚ｔ２の第二層銅めっき膜を第一層銅めっき膜面上に形成し、次いで連続して前記第二層銅めっき膜面上に前記電流密度Ｉ２より高い電流密度Ｉ３を用いて第三層銅めっき膜を形成することで銅めっき皮膜が設けられる。このように３種類の電流密度による電解銅めっきが行われる。
【００４４】
さらに電解銅めっき時において、被めっき面が常に電解銅めっき液を残置した状態に保たれるような構造となっている。即ち、水洗などの被めっき面に付着しているブライトナーやレベラーといった添加剤を洗い落としてしまう洗浄工程が、電解めっきの最終に行う洗浄を除いて電解銅めっき工程中には設けられていない。
【００４５】
また、電流密度を変更するためにシート状の絶縁性フィルムを電解銅めっき液より取り出すこともない。
シート状の絶縁性フィルムをいったん電解銅めっき液から取り出し、再度電解銅めっき液に浸漬する場合、通常、表面の清浄を目的に浸漬する前にシート状の絶縁性フィルムの銅めっき被膜表面を水洗しなければならず、これにより銅めっき皮膜表面に付着しているブライトナーやレベラーといった添加剤を洗い落としてしまうことになる。
本発明の効果は、通電中に電着面に常に添加剤が付着、あるいは吸着されていることにより発揮されるものであり、銅めっき皮膜表面に付着、あるいは吸着している添加剤を洗い流した後に再めっきを行うような方法では、本発明の二層めっき基板は得られない。
【００４６】
即ち、各層を形成する電解銅めっきを連続して行い、高電流密度により形成された銅めっき膜間に低電流密度の銅めっき膜が介在する三層構造の銅めっき皮膜を連続して形成するもので、電解銅めっき液中に含有される欠陥制御に効果のある添加剤、すなわち、レベラーやブライトナーが常にめっき皮膜最表面に吸着されていることで欠陥制御効果が発現するものである。
本例以外の方法として、例えば、電解銅めっき液を満たした１基の表面処理槽内に３区分の電極を備え、それぞれの電流密度の電流を供給し、被めっき物が、その表面処理槽内を連続して走行する方法、或いは異なる電流密度で電流を供給する電極を備える３基の表面処理槽を用意し、その３基の表面処理槽内を連続走行する方法などを挙げられるが、後者の場合、表面処理槽から次の表面処理槽へ移動する場合に、液ダレ防止を目的とするスポンジやブラシなどを用いる余剰な電解銅めっき液を除去することは本発明の効果に何ら影響を及ぼさない。
【００４７】
次に本発明で用いる電解銅めっき液は、市販のものであっても自作のものであっても特に問題はないが、添加剤として少なくともレベラー成分とブライトナー成分を含むものである。
このような電解銅めっき液には添加剤として、一般的にキャリアと呼ばれるＰＥＧ（Ｐｏｌｙｅｔｈｙｌｅｎｅ Ｇｌｙｃｏｌ）に代表されるようなノニオン系界面活性剤であるポリエーテル化合物がキャリア成分として添加され、レベラー成分には窒素化合物であるチオ尿素やフェナジン系染料であるＪＧＢ（Ｊａｎｕｓ  Ｇｒｅｅｎ  Ｂ）やポリアミン誘導体、及びブライトナー成分にはＳＰＳ（ｂｉｓ  ３−ｓｕｌｆｏｐｒｏｐｙｌ  ｄｉｓｕｌｆｉｄｅ）に代表されるスルホン基を有する有機硫黄化合物を用いるのが一般的である。これらのキャリアやレベラー、ブライトナーとして使用できるものは既に各種の公報や出版物に記載されているが、以下に示すものが用いられる。
【００４８】
キャリア成分としては、例えばカルボキシメチルセルロース、ノニルフェノールポリグリコールエーテル、オクタンディオール−ビス−(ポリアルキレングリコールエーテル)、オクタノールポリアルキレングリコールエーテル、ポリエチレン ポリプロピレングリコールエーテル、ポリエチレングリコール、ポリエチレングリコール−ジメチルエーテル、ポリオキシプロピレングリコール、ポリプロピレングリコール、ポリビニルアルコール、ステアリン酸−ポリグリコールエステル、βナフトール−ポリグリコールエーテル、ステアリルアルキル−ポリグリコールエーテルがある。
【００４９】
また、レベラー成分としては、アセトアミド、プロピルアミド、ベンズアミド、アクリルアミド、メタアクリルアミド、Ｎ,Ｎ−ジメチルアクリルアミド、Ｎ,Ｎ−ジエチルメタアクリルアミド、Ｎ,Ｎ−ジエチルアクリルアミド、Ｎ,Ｎ−ジメチルメタアクリルアミド、Ｎ−(ヒドロキシメチル)アクリルアミド、ポリアクリル酸アミド、ポリアクリル酸アミド加水和分解物、チオフラビン及びサフラニンがある。
【００５０】
ブライトナー成分としては、３−(ベンゾチアゾリル−２−チオ)プロピルスルホン酸及びそのナトリウム塩、３−メルカプトプロパン−１−スルホン酸及びそのナトリウム塩、エチレンジチオジプロピルスルホン酸及びそのナトリウム塩、ビス−(ｐ−スルホフェニル)−ジスルファイド及びその２ナトリウム塩、ビス−(ｗ−スルホブチル)−ジスルファイド及びその２ナトリウム塩、ビス−(ｗ−スルホヒドロキシプロピル)−ジスルファイド及びその２ナトリウム塩、ビス−(ｗ−スルホプロピル)−ジスルファイド及びその２ナトリウム塩、ビス−(ｗ−スルホプロピル)−スルファイド及びその２ナトリウム塩、メチル−(ｗ−スルホプロピル)−スルファイド及びその２ナトリウム塩、メチル−(ｗ−スルホプロピル)−トリスルファイド及びその２ナトリウム塩、チオグリコール酸、チオリン酸−オルソ−エチル−ビス−(ｗ−スルホプロピル)−エステル及びその２ナトリウム塩、チオリン酸−トリス−(ｗ−スルホプロピル)−エステル及びその２ナトリウム塩、チオリン酸−トリス−(ｗ−スルホプロピル)−エステル及びその３ナトリウム塩がある。
【００５１】
電解銅めっき液は、その組成に応じて添加剤を適量添加して使用されるが、前記したように、その組成により使用可能な電解めっき可能電流密度範囲が限定される。従って、本発明の実施に際しては、使用する電解銅めっき液の使用可能な電流密度範囲を、予備試験などを試行して求めておくことが好ましい。
【実施例】
【００５２】
以下に、実施例を用いて本発明を詳細する。
絶縁性フィルムに予めスパッタリング法により厚さ５００〜３０００Åの銅シード層を形成したポリイミド樹脂フィルムを使用し、このポリイミド樹脂フィルムの銅シード層面上に、第一層銅めっき膜、第二層銅めっき膜、第三層銅めっき膜を順に連続して形成し、図１（ａ）に示す構造の銅めっき皮膜を形成して二層銅めっき基板を作製した。
各実施例における各層銅めっき膜の電流密度（Ｉ１、Ｉ２、Ｉ３）及び膜厚（ｔ１、ｔ２、ｔ３）及び銅めっき皮膜の膜厚（ｔ）を表１に記す。また、比較例の場合を表２に記す。
実施例、比較例で用いる電解銅めっき液の基本組成は、硫酸銅１６０ｇ／ｌ、硫酸２００ｇ／ｌ、塩素５０ｍｇ／ｌである。
【００５３】
［実施例１〜１３、比較例１〜８、比較例１７］
実施例１から実施例１３及び比較例１から比較例８、比較例１７では、基本組成の電解銅めっき液に添加剤として、市販のエンソン製「ＳＴ２０００」を使用し、キャリア成分とレベラー成分を含む添加剤成分が２０ｍｌ／ｌ、ブライトナー成分を含む補正剤成分が２．０ｍｌ／ｌである。液温は２８℃、１ｍ／分のカソードロッカーを用い、エアバブリングは使用せずめっき液の噴流のみで電解銅めっきした。
【００５４】
［実施例１４〜２６、比較例９〜１６］
また、実施例１４から実施例２６、及び比較例９から比較例１６では、添加剤は市販のアトテック製「カパラシド」を使用し、キャリア成分とレベラー成分を含む添加剤成分が２０ｍｌ／ｌ、ブライトナー成分を含む補正剤成分が０.５ｍｌ／ｌである。液温は２６℃であり、１ｍ／分のカソードロッカーを用い、エアバブリングは使用せずめっき液の噴流のみで電解銅めっきした。
【００５５】
［比較例１８及び１９］
比較例１８は実施例１と同じ電解銅めっき液を用い、比較例１９は実施例１４と同じ電解銅めっき液を使用し、第二層銅めっき膜となる低電流密度層を設けずに銅めっき皮膜を形成した。
【００５６】
作製した二層めっき基板の評価は、二層めっき基板の銅めっき皮膜表面の欠陥を実体顕微鏡（５０倍）及びレーザー顕微鏡（４００倍）を用いて観察し、直径５μｍ以上（又は欠陥基部面積が１９．６μｍ２以上）の凸状欠陥及び凹状欠陥の数を計測し、表面５０ｍｍ角当たりの欠陥発生数を求めた。さらに計測した凹状或いは凸状欠陥の最大欠陥深さ（凸状欠陥では最大欠陥高さを表す）を求めた。なお、深さ方向は「−」、高さ方向は「＋」表記で示した。その結果を表１、表２に併せて記した。
【００５７】
【表１】
2010205799.tif 000003
【００５８】
【表２】
2010205799.tif 000004
【００５９】
表１、表２より明らかなように、第二層銅めっき膜の電流密度が本発明の範囲内で、且つその膜厚も本発明の範囲内にある実施例１から実施例２６では、銅めっき皮膜面上の欠陥抑制効果が顕著に現れているのがわかる。
特に、第一層銅めっき膜及び第三層銅めっき膜の膜厚が各々４．５μｍ以下で、第三層銅めっき膜の膜厚の方が薄い実施例２から実施例４、実施例６から実施例８、実施例１６から実施例１７、実施例１９から実施例２１では、その欠陥発生数が大きく減少し、最大凹状欠陥深さも小さくなっているのがわかる。
【００６０】
一方、第二層銅めっき膜の電流密度Ｉ２が第一層銅めっき膜の電流密度Ｉ１の１／４に満たない比較例１から比較例４、及び比較例９から比較例１２では、欠陥発生数が大きく増加し、凸状欠陥が主体となっていることが判る。また、電流密度Ｉ２が電流密度Ｉ１の１／３を超える比較例５から比較例８、及び比較例１３から比較例１６では、実施例と同じ凹状欠陥が主体となっているが、欠陥数は大きく増加していることがわかる。
また、第二層銅めっき膜の電流密度Ｉ２が電流密度Ｉ１の１／４であっても、比較例１７のように第二層銅めっき膜の膜厚が４．０μｍと厚い場合には欠陥数が増加している。
【００６１】
次に、実施例１（欠陥発生数：１５個）、実施例７（欠陥発生数：５個）、比較例５（欠陥発生数：２９個）で作製した二層めっき基板に、線幅２０μｍ、間隔２０μｍの配線を５０線路分作製し、配線の導通状態を調査したところ、実施例１及び実施例７で作製した二層めっき基板では全線路で導通が見られたが、比較例５で作製された二層めっき基板では、２％の断線が観察された。
【符号の説明】
【００６２】
１    絶縁性フィルム（ポリイミドフィルム）
１ａ  銅シード層
２    本発明の銅めっき皮膜
２ａ  第一層銅めっき膜
２ｂ  第二層銅めっき膜
２ｃ  第三層銅めっき膜
５    従来の一層からなる銅めっき皮膜
１０    本発明の二層めっき基板
１１    従来の二層めっき基板
【図１】
2010205799.tif 000005
【図２】
2010205799.tif 000006